ЦВЕТОУСТОЙЧИВЫЕ НИТРИЛЬНЫЕ КАУЧУКИ

1. Нитрильный каучук, содержащий повторяющиеся структурные единицы по меньшей мере одного α,β-ненасыщенного нитрильного мономера и по меньшей мере одного сопряженного диенового мономера, отличающийся тем, что он имеет алюминиевый показатель Е, соответствующий общей формуле (I), меньше или равный 35,0 частей на млн/MU, в пересчете на нитрильный каучук,
,
где [алюминий] обозначает содержание алюминия в нитрильном каучуке в частях на млн и
вязкость по Муни представляет собой значение вязкости по Муни (ML 1+4 при 100°С) нитрильного каучука, приведенное в единицах Муни (MU).
2. Нитрильный каучук по п. 1, отличающийся тем, что он имеет алюминиевый показатель Е согласно общей формуле (I) в диапазоне от 3 частей на млн/MU до меньше или равного 35 частей на млн/MU, предпочтительно, в диапазоне от 5 частей на млн/MU до меньше 35 частей на млн/MU, и особенно предпочтительно, в диапазоне от 7 частей на млн/MU до меньше 35 частей на млн/MU, в пересчете на нитрильный каучук.
3. Нитрильный каучук по п. 1, дополнительно содержащий повторяющиеся структурные единицы одного или нескольких других способных к сополимеризации мономеров.
4. Нитрильный каучук по п. 1, отличающийся тем, что речь идет о сополимере из акрилонитрила и 1,3-бутадиена.
5. Нитрильный каучук по одному из пп. 1-4, отличающийся тем, что доля сопряженного диена или суммарного количества сопряженных диенов находится в диапазоне от 20 до 95% масс., предпочтительно, в диапазоне от 40 до 90% масс., особенно предпочтительно, в диапазоне от 60 до 85% масс., в пересчете на нитрильный каучук, а доля α,β-ненасыщенного нитрила или суммарного количества α,β-ненасыщенных нитрилов в диапазоне от 5 до 80% масс., предпочтительно, от 10 до 60% масс, и особенно предпочтительно, от 15 до 40% масс., в пересчете на нитрильный каучук, причем доли всех мономеров в сумме соответственно составляют 100% масс.
6. Способ получения нитрильных каучуков по одному из пп. 1-5 при помощи эмульсионной полимеризации по меньшей мере одного α,β-ненасыщенного нитрильного мономера и по меньшей мере одного сопряженного диенового мономера, отличающийся тем, что
(i) получающийся после полимеризации, содержащий нитрильный каучук латекс коагулируют с использованием по меньшей мере одной соли алюминия, причем коагуляцию осуществляют при значении рН в диапазоне от 1 до 4,5, предпочтительно, от 1 до 4, особенно предпочтительно, от 1 до 3,75, и в частности, от 1 до 3,5, и
ii) последующую промывку нитрильного каучука проводят при значении рН в диапазоне от 6 до 12, предпочтительно, от 6,25 до 11, особенно предпочтительно, от 6,5 до 10,5, и в частности, от 6,75 до 10,5.
7. Способ получения нитрильных каучуков по п. 6, отличающийся тем, что коагуляцию нитрильного каучука проводят с использованием по меньшей мере одной соли алюминия, которая представляет собой соль алюминия с одно- или двухвалентным анионом, предпочтительно, галогенид, нитрат, сульфат, гидрокарбонат, карбонат, формиат или ацетат алюминия, особенно предпочтительно, хлорид или сульфат алюминия.
8. Способ получения нитрильных каучуков по п. 7, отличающийся тем, что коагуляцию нитрильного каучука проводят с использованием хлорида алюминия, сульфата алюминия, сульфата алюминия-калия (алюмокалиевых квасцов), сульфата алюминия-натрия (алюмонатриевых квасцов) или любых их смесей.
9. Способ получения нитрильных каучуков по п. 6, отличающийся тем, что по меньшей мере одну соль алюмииния используют в форме водного раствора, концентрация которого составляет 40-70% масс., предпочтительно, от 40 до 60% масс., и которая используется в таком количестве, что в пересчете на 100 масс. частей нитрильного каучука используют 0,5-50 масс., частей соли алюминия, предпочтительно, 0,8-40% масс., особенно предпочтительно, 1,5-20% масс., соли, в пересчете на 100 масс. частей нитрильного каучука.
10. Способ получения нитрильных каучуков по одному из пп. 6-9, отличающийся тем, что для коагуляции на стадии (i) используют или исключительно соли алюминия, или, помимо по меньшей мере одной соли алюминия, дополнительно используют одну или несколько других осаждающих солей, которые имеют в основе не алюминий, в количестве не более чем 10% масс., предпочтительно, не более чем 5% масс., и особенно предпочтительно, не более чем 3% масс., в пересчете на общее количество всех использованных для коагуляции солей.
11. Вулканизируемая смесь, содержащая нитрильный каучук по одному из пп. 1-5, а также по меньшей мере один сшивающий агент.
12. Способ получения вулканизируемой смеси по п. 11, отличающийся тем, что нитрильный каучук по одному из пп. 1-5 смешивают с по меньшей мере одним сшивающим агентом.
13. Способ получения вулканизатов, предпочтительно, в виде формованных деталей, отличающийся тем, что вулканизируемую смесь по п. 11 подвергают вулканизации, предпочтительно, в процессе формования, а, кроме того, предпочтительно, при воздействии тепла.
14. Вулканизаты, получаемые по способу по п. 13.
15. Вулканизаты по п. 14, отличающиеся тем, что речь идет о формованных деталях, которые, предпочтительно, выбирают из уплотнений, крышек, шлангов и мембран.